(57)【要約】【課題】虫による食害を防止できる紙製包装体を提供する。【解決手段】紙基材２２と、紙基材２２の一面に印刷された印刷層２１と、紙基材２２の他面に配される熱接着性樹脂層２３とを備えた積層体２０により形成され、対向する熱接着性樹脂層２３の熱接着により封止される紙製包装体１において、印刷層２１にバニリンを吸着する吸着剤を含有した。【選択図】図２
2020203693.tif 000002
【特許請求の範囲】
【請求項１】
紙基材と、前記紙基材の一面に印刷された印刷層と、前記紙基材の他面に配される熱接着性樹脂層とを備えた積層体により形成され、対向する前記熱接着性樹脂層の熱接着により封止可能な紙製包装体において、前記印刷層にバニリンを吸着する吸着剤を含有したことを特徴とする紙製包装体。
【請求項２】
前記吸着剤が１級アミノ基を末端に有したアミノ基含有化合物から成る化学吸着剤を担持した無機多孔体により形成されることを特徴とする請求項１に記載の紙製包装体。
【請求項３】
前記熱接着性樹脂層が前記紙基材上に熱接着性樹脂をコーティングされたコーティング膜から成ることを特徴とする請求項１または請求項２に記載の紙製包装体。
【請求項４】
前記印刷層が、印刷用インキを塗布したインキ層と、前記インキ層の上層にニスを塗布したＯＰニス層とを有し、前記印刷用インキまたは前記ニスに前記吸着剤が含有されることを特徴とする請求項１〜請求項３のいずれかに記載の紙製包装体。
【請求項５】
前記積層体が延伸フィルムを含まないことを特徴とする請求項１〜請求項４のいずれかに記載の紙製包装体。
【発明の詳細な説明】
【技術分野】
【０００１】
本発明は、紙基材上に設けた熱接着性樹脂層の熱接着により封止される紙製包装体に関する。
【背景技術】
【０００２】
紙基材上に熱接着性樹脂層を設けた包装体は特許文献１に開示される。この包装体を形成する積層体は紙から成る紙基材の一面にインキ層が形成され、他面に発泡シートを介して熱接着性樹脂層（シーラント層）が設けられる。熱接着性樹脂層を内面側に配して対向する熱接着性樹脂層を熱接着することにより、包装体（包装袋）が形成される。
【先行技術文献】
【特許文献】
【０００３】
【特許文献１】特開２０１８−６９４６０号公報（第４頁〜第８頁、第２図）
【発明の概要】
【発明が解決しようとする課題】
【０００４】
しかしながら、上記従来の包装体によると、長期保存した際に紙魚（シミ）等の虫が紙から発生するバニリンに誘引され、包装体の食害を引き起こす問題があった。
【０００５】
本発明は、虫による食害を防止できる紙製包装体を提供することを目的とする。
【課題を解決するための手段】
【０００６】
上記目的を達成するために本発明は、紙基材と、前記紙基材の一面に印刷された印刷層と、前記紙基材の他面に配される熱接着性樹脂層とを備えた積層体により形成され、対向する前記熱接着性樹脂層の熱接着により封止可能な紙製包装体において、前記印刷層にバニリンを吸着する吸着剤を含有したことを特徴としている。
【０００７】
また本発明は上記構成の紙製包装体において、前記吸着剤が１級アミノ基を末端に有したアミノ基含有化合物から成る化学吸着剤を担持した無機多孔体により形成されることを特徴としている。
【０００８】
また本発明は上記構成の紙製包装体において、前記熱接着性樹脂層が前記紙基材上に熱接着性樹脂をコーティングされたコーティング膜から成ることを特徴としている。
【０００９】
また本発明は上記構成の紙製包装体において、前記印刷層が、印刷用インキを塗布したインキ層と、前記インキ層の上層にニスを塗布したＯＰニス層とを有し、前記印刷用インキまたは前記ニスに前記吸着剤が含有されることを特徴としている。
【００１０】
また本発明は上記構成の包装体において、前記積層体が延伸フィルムを含まないことを特徴としている。
【発明の効果】
【００１１】
本発明によると、紙製包装体が紙基材の内面側に配した熱接着性樹脂層の熱接着により封止可能であり、外面側に配した印刷層にバニリンを吸着する吸着剤が含有される。これにより、紙基材から発生するバニリンが吸着剤に吸着され、バニリンに誘引される習性の虫による紙製包装体の食害を防止することができる。
【図面の簡単な説明】
【００１２】
【図１】本発明の実施形態の紙製包装体を示す斜視図
【図２】本発明の実施形態の紙製包装体を形成する包装紙を示す断面図
【発明を実施するための形態】
【００１３】
以下に図面を参照して本発明の実施形態を説明する。図１は一実施形態の紙製包装体の斜視図を示している。紙製包装体１は上端に開口部１ａを有する三方シール袋から成り、内部に内容物を収納する収納部９を設けられる。収納部９に収納される内容物は食品（菓子等）、薬品等から成っている。
【００１４】
紙製包装体１は２枚の積層体から成る包装紙２０（図２参照）の周部の３辺（両側辺及び底辺）をシール部３により熱接着して形成される。１枚の包装紙２０を折曲して周部の２辺（両側辺）をシール部３により熱接着してもよい。開口部１ａを熱接着により閉じることにより紙製包装体１を封止することができる。
【００１５】
図２は紙製包装体１を形成する積層体から成る包装紙２０の層構成を示す概略断面図である。包装紙２０は紙基材２２の一面に印刷層２１が配され、他面に熱接着性樹脂層２３が配される。これにより、包装紙２０は延伸フィルムを含まないため、石油由来の材料を削減して環境負荷を低減することができる。
【００１６】
紙基材２２は特に限定されないが、上質紙、薄模造紙、晒クラフト紙、未晒クラフト紙、片艶クラフト紙、重袋クラフト紙、純白ロール紙、グラシン紙、白板紙、紙管原紙、ライナー原紙、再生紙等を用いることができる。紙基材２２は単層抄きでもよく、多層抄きでもよい。
【００１７】
紙基材２２の坪量は４５〜１５０ｇ／ｍ2であると好ましい。紙基材２２の坪量が４５ｇ／ｍ2よりも小さいと包装紙２０が破れやすくなり、１５０ｇ／ｍ2よりも大きいと袋状に形成することが困難になる。
【００１８】
熱接着性樹脂層２３は紙基材２２をコーティングするコーティング膜から成り、紙基材２２上にアクリル系、ポリオレフィン系等の熱接着性樹脂の塗工液を塗布して形成される。対向する熱接着性樹脂層２３を重ね合わせて加圧及び加熱して熱接着することにより、シール部３（図１参照）が形成される。
【００１９】
熱接着性樹脂の塗工液の塗布量は例えば１．５〜６ｇ／ｍ2とすることができる。本実施形態では３ｇ／ｍ2にしている。また、熱接着性樹脂層２３は紙基材２２上の熱接着部分のみに設けてもよいが、全面に設けると耐水性や突刺しに対する強度が向上するためより好ましい。
【００２０】
尚、熱接着性樹脂層２３を紙基材２２上に押し出される押出し樹脂により形成してもよい。熱接着性樹脂層２３を形成する押出し樹脂として、ポリエチレン、ポリプロピレン等を挙げることができる。押出し樹脂から成る熱接着性樹脂層２３の厚みは例えば、１５〜６０μｍである。
【００２１】
また、熱接着性樹脂層２３を紙基材２２上にドライラミネートされる樹脂フィルムにより形成してもよい。熱接着性樹脂層２３を形成する樹脂フィルムとして、低密度ポリエチレンフィルム、直鎖状低密度ポリエチレンフィルム、無延伸ポリプロピレンフィルム等を挙げることができる。樹脂フィルムから成る熱接着性樹脂層２３の厚みは例えば、２５〜６０μｍである。
【００２２】
熱接着性樹脂層２３をコーティング膜により形成すると厚みが小さいため、押出し樹脂や樹脂フィルムよりも石油由来の材料を削減して環境負荷を低減できるためより望ましい。
【００２３】
印刷層２１は紙基材２２上に印刷され、インキ層２１ａとＯＰ（Over Printing）ニス層２１ｂとを有している。インキ層２１ａは紙基材２２上に印刷用インキを塗布した塗膜から成り、ＯＰニス層２１ｂはインキ層２１ａ上にニスを塗布した塗膜から成っている。インキ層２１ａ及びＯＰニス層２１ｂは紙基材２２の全面に設けられる。
【００２４】
インキ層２１ａを形成するインキはウレタン系樹脂や硝化綿樹脂等を主成分とし、シアン、マゼンタ、イエロー、ブラックの着色顔料及び白色顔料がそれぞれ含まれる。ＯＰニス層２１ｂはニスの塗膜によって包装紙２０の表面の耐摩耗性や耐熱性を向上する。
【００２５】
インキ層２１ａのインキの塗布量は例えば０．５〜３ｇ／ｍ2とすることができる。また、ＯＰニス層２１ｂのニスの塗布量は例えば０．５〜３ｇ／ｍ2とすることができる。本実施形態ではインキ層２１ａのインキ及びＯＰニス層２１ｂのニスの塗布量を３ｇ／ｍ2にしている。
【００２６】
また、インキ層２１ａを形成するインキにはバニリンを吸着する吸着剤が含有されている。吸着剤はバニリンを化学吸着する化学吸着剤であってもよく、物理吸着する無機多孔体であってもよい。また、化学吸着剤を無機多孔体により担持してもよい。例えば、化学吸着剤を含有する溶液を無機多孔体に含浸した後に乾燥することによって、化学吸着剤を無機多孔体により担持させることができる。化学吸着剤を無機多孔体に担持させることにより、化学吸着剤の質量当たりの吸着能を大幅に高めることができる。従って、印刷層２１内の化学吸着剤の添加量を減らすことができる。
【００２７】
バニリン［Ｃ6Ｈ3(ＯＨ)(ＯＣＨ3)ＣＨＯ］は芳香族アルデヒドに属する。このため、化学吸着剤としてアルデヒド基と結合するアミノ基を有したアミノ基含有化合物を用いることができる。複数の１級アミノ基を末端に有したアミノ基含有化合物が特に好ましい。
【００２８】
吸着剤を担持する無機多孔体は表面に多数の細孔を有する任意の無機化合物を用いることができる。無機多孔体として、ゼオライト、二酸化ケイ素、ケイ酸塩、活性炭、チタニア、無機燐酸塩（燐酸カルシウム等）、アルミナ、水酸化アルミニウム、水酸化マグネシウム、及びこれらの混合物が挙げられる。特に、吸着対象物の大きさに対して有効な多孔状態を有することや安全面の観点から水酸化アルミニウム、ゼオライト、ケイ酸塩、二酸化ケイ素を用いることが好ましい。
【００２９】
これらの無機多孔体は、球状、棒状、楕円状等の任意の外形形状とすることができ、粉体状、塊状、粒状等の任意の形態とすることができる。印刷用のインキへの均一な混練特性等の観点から、無機多孔体を粉体状にするとより好ましい。
【００３０】
無機多孔体のサイズは用途に応じて適宜に選択することができるが、平均粒子径０．０１μｍ〜１０μｍが好ましい。平均粒子径０．０１μｍよりも小さいと、無機多孔体の凝集が生じ、インキ内での無機多孔体の分散性が低下する。また、平均粒子径１０μｍよりも大きいと、インキ内での吸着剤の添加量を多くでき多くできず表面積も減少するため十分な吸着効果が得られない。また、インキ層２１ａの表面に凹凸を生じさせ、印刷性能を悪化させる要因となる。ここで、平均粒子径は、動的光散乱法により測定された値である。
【００３１】
本実施形態では複数の１級アミノ基を末端に有したアミノ基含有化合物を無機多孔体により担持した吸着剤をウレタン系樹脂に１０重量％含有したインキを用いている。
【００３２】
上記の包装紙２０の熱接着性樹脂層２３を内面側に配して対向する熱接着性樹脂層２３を熱接着することによってシール部３が形成される。これにより、開口部１ａに沿って熱接着性樹脂層２３を熱接着することよって封止可能な紙製包装体１が得られる。この時、印刷層２１は紙基材２２の外面側に配される。そして、収納部９に内容物を充填した後、開口部１ａに沿って熱接着し、紙製包装体１を封止して内容物が密封される。
【００３３】
インキ層２１ａは紙基材２２の外面側に配されるため、内容物の充填前または充填後の紙製包装体１を長期間保存しても紙基材２２から発生するバニリンが吸着剤に吸着される。これにより、バニリンが外部に漏れないため、バニリンに誘引される習性の虫による紙製包装体１の食害を防止することができる。
【００３４】
インキ層２１ａは紙基材２２上の絵柄等を形成する部分のみに設けてもよいが、全面に設けることによってバニリンを確実に吸着して食害をより確実に防止することができる。
【００３５】
尚、紙基材２２の全面に設けられるＯＰニス層２１ｂを形成するニスにバニリンを吸着する吸着剤を含有してもよい。この時、インキ層２１ａの吸着剤を省いてもよい。
【００３６】
本実施形態によると、紙製包装体１が紙基材２２の内面側に配した熱接着性樹脂層２３の熱接着により封止可能であり、外面側に配した印刷層２１にバニリンを吸着する吸着剤が含有される。これにより、紙基材２２から発生するバニリンが吸着剤に吸着され、バニリンに誘引される習性の虫による紙製包装体１の食害を防止することができる。
【００３７】
また、吸着剤が１級アミノ基を末端に有したアミノ基含有化合物から成る化学吸着剤を担持した無機多孔体により形成されるので、バニリンに対する吸着性能を高くすることができる。このため、印刷層２１内の化学吸着剤の添加量を減らすことができ、紙製包装体１のコストを削減することができる。
【００３８】
また、熱接着性樹脂層２３が紙基材２２上に熱接着性樹脂をコーティングされたコーティング膜から成るので、石油由来の材料を削減して環境負荷を低減することができる。この時、紙製包装体１全体に対する紙基材２２の重量比を５０％以上にすると、環境負荷の低減効果の高い紙製包装体１を実現することができる。
【００３９】
また、インキ層２１ａを形成する印刷用インキまたはＯＰニス層２１ｂを形成するニスに吸着剤が含有される。このため、紙基材２２の外面側に吸着剤を配した紙製包装体１を容易に実現することができる。これにより、外部へのバニリンの漏れを確実に防止することができる。
【００４０】
また、積層体の包装紙２０が延伸フィルムを含まないため、石油由来の材料を削減して環境負荷を低減することができる。
【００４１】
本実施形態において、紙製包装体１が三方シール袋により形成されるが、紙製包装体１をピロー型の袋や自立型の袋等の他の形態に形成してもよい。
【産業上の利用可能性】
【００４２】
本発明によると、食品等の包装袋等に利用することができる。
【符号の説明】
【００４３】
１      紙製包装体
１ａ    開口部
３      シール部
９      収納部
２０      包装紙
２１      印刷層
２１ａ    インキ層
２１ｂ    ＯＰニス層
２２      紙基材
２３      熱接着性樹脂層
【図１】
2020203693.tif 000003
【図２】
2020203693.tif 000004